(57)【要約】【課題】微小凹凸部を有する反射防止構造体を製造する。【解決手段】本発明の製造方法は、所定の波長よりも大きい表面粗さの粗面２７ｐを有する基板２７を準備する工程と、面電子源２３を用いた電子ビームリソグラフィによって、所定の波長以下の平均ピッチを有する複数の微小凹凸部２９を基板２７の粗面２７ｐに形成する工程とを含む。【選択図】図８
2009128541.tif 000002
【特許請求の範囲】
【請求項１】
所定の波長以上の光の反射を抑制する反射防止構造体の製造方法であって、
前記所定の波長よりも大きい表面粗さの粗面を有する基板を準備する工程と、
面電子源を用いた電子ビームリソグラフィによって、前記所定の波長以下の平均ピッチを有する複数の微小凹凸部を前記基板の前記粗面に形成する工程と、
を含む、反射防止構造体の製造方法。
【請求項２】
前記基板を準備する工程が、前記基板の前記粗面の接平面の法線ベクトルと前記基板の基準面の法線ベクトルとのなす角度の平均値が５度以上となるように前記基板の前記表面を粗化する工程を含む、請求項１に記載の反射防止構造体の製造方法。
【請求項３】
前記電子ビームリソグラフィによって前記微小凹凸部を形成する工程が、所定のパターンを有し且つ電子ビームを吸収する吸収材を介して、前記基板に面電子ビームを照射する工程を含む、請求項１又は請求項２に記載の反射防止構造体の製造方法。
【請求項４】
電子ビームを吸収する材料を用い、前記材料に点状電子ビーム描画によって前記所定のパターンを形成して、前記吸収材を作製する工程をさらに含む、請求項３に記載の反射防止構造体の製造方法。
【請求項５】
前記電子ビームリソグラフィによって前記微小凹凸部を形成する工程が、前記基板の前記粗面上に電子ビームに対して感光性を有するレジスト層を形成する工程と、所定のパターンを有し且つ電子ビームを吸収する吸収材を介して前記基板に前記面電子ビームを照射する工程と、前記レジスト層を現像する工程と、現像された前記レジスト層をマスクとして前記基板をエッチングする工程とを含む、請求項１ないし請求項４のいずれか１項に記載の反射防止構造体の製造方法。
【請求項６】
前記電子ビームリソグラフィによって前記微小凹凸部を形成する工程が、前記基板の前記粗面上に電子ビームに対して感光性を有さない材料を主成分として含む下地層を形成する工程と、前記下地層上に電子ビームに対して感光性を有するレジスト層を形成する工程と、所定のパターンを有し且つ電子ビームを吸収する吸収材を介して前記基板に面電子ビームを照射する工程と、前記レジスト層を現像する工程と、現像された前記レジスト層をマスクとして前記下地層を選択エッチングすることによって前記レジスト層及び前記下地層を含む複合構造を形成する工程と、前記複合構造をマスクとして前記基板をエッチングする工程とを含む、請求項１ないし請求項４のいずれか１項に記載の反射防止構造体の製造方法。
【請求項７】
前記微小凹凸部を有する前記基板の複製型を電鋳又はプレス成形によって作製する工程と、前記複製型を用いて前記反射防止構造体を成形する工程とをさらに含む、請求項１ないし請求項６のいずれか１項に記載の反射防止構造体の製造方法。
【請求項８】
所定の波長以上の光の反射を抑制する反射防止構造体の製造方法であって、
面電子源を用いた電子ビームリソグラフィによって、前記所定の波長以下の平均ピッチを有する複数の微小凹凸部を有するシート部材又は原型を作製する工程と、
所定の波長よりも大きい表面粗さの粗面を有する基板を準備する工程と、
前記シート部材又は前記原型を用いて成形されたシート部材を前記基板の前記粗面に貼り合わせる工程と、
を含む、反射防止構造体の製造方法。
【請求項９】
請求項１ないし請求項８のいずれか１項に記載の方法によって製造された反射防止構造体を含む光学機器。
【発明の詳細な説明】
【技術分野】
【０００１】
本発明は、反射防止構造体の製造方法に関する。
【背景技術】
【０００２】
近年、光の反射を抑制する反射防止処理が表面に施された種々の光学素子が提案されている。反射防止処理としては、例えば、屈折率の比較的低い膜（低屈折率膜）や、低屈折率膜と屈折率の比較的高い膜（高屈折率膜）とが交互に積層された多層膜からなる反射防止膜を表面に形成する処理が挙げられる（例えば、特許文献１）。
【０００３】
しかしながら、このような低屈折率膜や多層膜からなる反射防止膜は、形成に際して蒸着法やスパッタリング法等の煩雑な工程を要する。このため、生産性が低く、生産コストが高いという問題がある。また、低屈折率膜や多層膜からなる反射防止膜は、波長依存性及び入射角依存性が比較的大きいという問題もある。
【０００４】
このような問題に鑑み、入射角依存性及び波長依存性の比較的小さな反射防止処理として、例えば、光学素子の表面に入射光の波長以下のピッチで微小凹凸部を規則的に形成する処理が提案されている（例えば、非特許文献１）。この処理を行うことによって、素子と空気との界面における急激な屈折率変化が抑制され、素子と空気との界面において緩やかに屈折率が変化することとなる。このため、光学素子の表面における反射が低減され、光学素子内への高い光入射率を実現することができる。
【０００５】
また、特許文献２には、微小凹凸部を粗面に形成する技術が開示されている。
【特許文献１】特開２００１−１２７８５２号公報
【特許文献２】特表２００１−５１７３１９号公報
【非特許文献１】ダニエル  Ｈ．ラグイン（Ｄａｎｉｅｌ  Ｈ．  Ｒａｇｕｉｎ）  Ｇ．  マイケル  モリス（Ｇ．  Ｍｉｃｈａｅｌ  Ｍｏｒｒｉｓ）著、「アナリシス  オブ  アンチリフレクション  ストラクチャード  サーフェス  ウィズ  コンティニュアス  ワン  ディメンジョナル  サーフェス  プロファイルズ  （Ａｎａｌｙｓｉｓ  ｏｆ  ａｎｔｉｒｅｆｌｅｃｔｉｏｎ−ｓｔｒｕｃｔｕｒｅｄ  ｓｕｒｆａｃｅｓ  ｗｉｔｈ  ｃｏｎｔｉｎｕｏｕｓ  ｏｎｅ−ｄｉｍｅｎｓｉｏｎａｌ  ｓｕｒｆａｃｅ  ｐｒｏｆｉｌｅｓ）」アプライド・オプティクス（Ａｐｐｌｉｅｄ  Ｏｐｔｉｃｓ）、第３２巻  第１４号（Ｖｏｌ．３２，Ｎｏ．１４）、Ｐ．２５８２−２５９８、１９９３年
【発明の開示】
【発明が解決しようとする課題】
【０００６】
本発明の目的は、微小凹凸部を有する反射防止構造体を製造するための方法を提供することにある。
【課題を解決するための手段】
【０００７】
すなわち、本発明は、
所定の波長以上の光の反射を抑制する反射防止構造体の製造方法であって、
前記所定の波長よりも大きい表面粗さの粗面を有する基板を準備する工程と、
面電子源を用いた電子ビームリソグラフィによって、前記所定の波長以下の平均ピッチを有する複数の微小凹凸部を前記基板の前記粗面に形成する工程と、
を含む、反射防止構造体の製造方法を提供する。
【０００８】
他の側面において、本発明は、
所定の波長以上の光の反射を抑制する反射防止構造体の製造方法であって、
面電子源を用いた電子ビームリソグラフィによって、前記所定の波長以下の平均ピッチを有する複数の微小凹凸部を有するシート部材又は原型を作製する工程と、
所定の波長よりも大きい表面粗さの粗面を有する基板を準備する工程と、
前記シート部材又は前記原型を用いて成形されたシート部材を前記基板の前記粗面に貼り合わせる工程と、
を含む、反射防止構造体の製造方法を提供する。
【発明の効果】
【０００９】
本発明によれば、ナノメートルサイズの微細加工が可能な、面電子源を用いた電子ビームリソグラフィによって、基板の粗面に微小凹凸部を形成する。そのため、微小凹凸部を高精度で形成できる。また、面電子源を用いた電子ビームリソグラフィでは、基板に向けて平行電子流が照射されるため、ビームを集束させずに露光が行われる。したがって、通常の電子ビーム描画のように焦点深度に依存せず、基板を加工することができる。また、平行電子流（弾道電子放出）は、電子放出角と速度分散が小さいので、粗面に対する加工も可能である。このような理由から、本発明の電子ビームリソグラフィによれば、確実に粗面上に微小凹凸部を形成できる。また、本発明では、面電子ビームによる一括露光が行われるため、点状電子ビームなどと比較してスループットが高いという利点もある。
【発明を実施するための最良の形態】
【００１０】
以下、添付の図面を参照しつつ本発明の実施形態について説明する。先に、本発明の製造方法によって製造するべき反射防止構造体について説明し、その後、反射防止構造体の製造方法について説明する。
【００１１】
図１は反射防止構造体の一例たる拡散板１の斜視図である。図２は拡散板１の部分断面図である。拡散板１は、表示装置をはじめ、撮像装置、照明装置、プロジェクタ等の光学機器の構成部材に適用できる。半導体レーザ素子、ＬＥＤ素子、電球、冷陰極管等の発光素子、電荷結合素子（ＣＣＤ）やＣＭＯＳ等のイメージセンサ、パワーメータ、エネルギーメータ、反射率測定機器等の光検出器、マイクロレンズアレイ等に適用することもできる。
【００１２】
拡散板１は平面視略矩形状の面材であり、光を拡散透過させるもの（詳細には、以下に説明する微小凹凸部１１によって反射が抑制される光を少なくとも拡散透過させるもの）である。拡散板１は、例えばディスプレイ等の前面に配置され、ディスプレイ表面における光の反射（外光の映り込み等）を抑制するものである。尚、拡散板１の材質は特に限定されるものではないが、樹脂製又はガラス製であってもよい。また、微粒子等が分散混入されていてもよい。
【００１３】
拡散板１の表面１０には、図２に示すように、入射光２０の波長以下の周期（好ましくは、入射光２０のうち最も短い波長の光の波長以下の周期）で規則的に配列された複数の微小凹凸部１１が形成されている。このため、拡散板１の表面１０と空気層との間の急激な屈折率変化が抑制され、微小凹凸部１１が形成された表面１０の表層部において屈折率がなだらかに変化することとなる。従って、図３に示すように、微小凹凸部１１を形成することによって拡散板１の表面１０における反射が効果的に抑制される。
【００１４】
微小凹凸部１１は、所定の波長（例えば４００ｎｍ）以下の平均ピッチを有するものであれば不規則に配列していてもよく、反射を抑制する効果は規則的な配列の場合と同様に得られる。微小凹凸部１１が規則的に配列されている場合、平均ピッチが周期に一致することになる。
【００１５】
微小凹凸部１１は、表面１０と空気層との間の界面における屈折率変化をなだらかにする機能を有するものである限りにおいて特にその形状は限定されるものではなく、例えば、略円錐状（頂部が面取り又はＲ面取りされていてもよい）の凹部又は凸部、角錐台状の凹部又は凸部、線条（断面形状が、三角形状（頂部がＲ面取りされていてもよい）、台形状、矩形状等）の凹部又は凸部であってもよい。
【００１６】
また、高い反射抑制効果を実現する観点から、微小凹凸部１１の平均ピッチ（又は周期）が入射光２０の波長以下であることが好ましい。一方、微小凹凸部１１の高さが入射光２０の波長の０．４倍以上であることが好ましく、入射光２０の波長の１倍以上、さらには３倍以上であることがより好ましい。厳密には、入射光２０が波長幅をもったものであるような場合には、微小凹凸部１１の周期は、入射光２０の最短波長以下であることが好ましく、微小凹凸部１１の高さは入射光２０の最長波長の０．４倍以上（好ましくは１倍以上、さらには３倍以上）であることが好ましい。
【００１７】
一方、表面１０は、所定の波長（例えば４００ｎｍ）よりも大きい表面粗さＲcを有する粗面である。後述するように、表面１０の表面粗さＲcは、微小凹凸部１１に由来する粗さ成分をフィルタリングすることによって測定される値でありうる。表面１０は、図２に示すように非周期的な凹凸を有する面であってもよいし、図１８を参照して後述するように周期的な凹凸を有する面であってもよい。
【００１８】
微小凹凸部１１の配列が周期的である場合において、微小凹凸部１１の周期は、表面１０を平面視したときに観察される任意の１つの微小凹凸部１１と、その微小凹凸部１１から最も近い位置にある他の１つの微小凹凸部１１との頂部間距離Ｐで規定される。頂部間距離Ｐは、ＳＴＭ（Scanning Tunneling Microscope）、ＡＦＭ（Atomic Force Microscope）、ＳＥＭ（Scanning Electron Microscope）等の表面観察手段によって正確に計測できる。また、微小凹凸部１１の配列が非周期的である場合には、上記距離Ｐの平均値が平均ピッチとして規定される。微小凹凸部１１の高さＨは、谷底から微小凹凸部１１の頂部までの距離の平均値（例えば１０個の微小凹凸部１１の平均値）で規定される。ＲzJIS（ＪＩＳ  Ｂ０６０１：２００１）の定義は、上記規定に含まれるため、ＲzJISの測定値を、微小凹凸部の値としてよい。なお、ＲzJIS（ＪＩＳ  Ｂ０６０１：２００１）は、粗さ曲線からその平均線の方向に基準長さだけを抜き取り、この抜き取り部分の平均線から縦倍率の方向に測定した、最も高い山頂から５番目までの山頂の標高の絶対値の平均値と、もっとも低い谷底から５番目までの谷底の標高の絶対値の平均値との和を求め、この値をマイクロメートル（μｍ）で表したものである。
【００１９】
尚、微小凹凸部１１は入射光２０のすべてに対して反射抑制効果を発揮するようなものである必要は必ずしもない。例えば、入射光２０の波長が、紫外光、近紫外光、可視光、近赤外光、赤外光を含む広い波長範囲にわたるものの、４００ｎｍ以上７００ｎｍ以下の波長の光の反射のみを抑制すればよい場合は、微小凹凸部１１の周期は４００ｎｍ以下であることが好ましい。一方、微小凹凸部１１の高さは７００ｎｍの０．４倍以上、すなわち２８０ｎｍ以上であることが好ましい。
【００２０】
微小凹凸部１１は、その高さが表面１０の各部で相互に異なるように形成されていてもよいが、作製容易性の観点から、高さが相互に略同一となるように形成されていることが好ましい。また、例えば、微小凹凸部１１が錐体状の凹部や錐体状の凸部であるような場合には、複数の微小凹凸部１１は、その錐体の底部中心と頂部とを結ぶ中心軸が相互に略平行となるように形成されているとよい。この場合、射出成形による拡散板１の作製が容易となる。一方、同様の理由により、微小凹凸部１１が断面三角形状の線条凹部又は線条凸部であるような場合には、複数の微小凹凸部１１は、横断面における底部中心と頂部とを結ぶ中心軸が、各部（例えば、１ｍｍ四方の大きさの各部）において相互に略平行となるように形成されていてもよい。
【００２１】
以上のように、表面１０には複数の微小凹凸部１１が形成されているため、表面１０における光の反射が抑制される。しかしながら、表面１０が滑面であるような場合には、十分に表面１０における正反射を抑制することができない。
【００２２】
図４は入射角４５度で入射する光の反射光強度を表すグラフである。
【００２３】
図４に示すように滑面上に微小凹凸部１１を形成した場合は、射出角が約４５度である反射光、すなわち正反射が観測される。このように、微小凹凸部１１が形成されている表面１０が滑面である場合は、入射光２０の正反射を十分に抑制することができない。それに対して、図４に示すように、入射光２０の波長よりも大きな表面粗さの粗面に微小凹凸部１１を形成した場合は、正反射が実質的に観測されない。ここで、図１に示す拡散板１では、図２に示すように、微小凹凸部１１は、入射光２０の波長よりも大きな表面粗さの粗面である表面１０に形成されている。詳細には、表面１０は、ＩＳＯ４２８７：１９９７（ＪＩＳ  Ｂ０６０１：２００１に対応する）で規定される平均高さＲcで入射光２０の波長よりも大きな表面粗さに形成されている。従って、拡散板１では、表面１０における正反射もまた十分に抑制される。但し、この正反射の発生を抑制する効果は、表面１０の表面粗さがあまりに大きすぎると低下する傾向にある。表面１０の表面粗さＲcの好適な範囲は１００μｍ以下である。より好ましくは５０μｍであり、さらに好ましくは３０μｍである。
【００２４】
また、図３に示すように、滑面に微小凹凸部１１を形成した場合には、比較的大きな入射角の光に対しては十分な反射抑制効果を付与することができない。すなわち、反射率が入射角に依存することとなる。それに対して、微小凹凸部１１が形成された表面１０が、表面１０への入射光の波長よりも大きな表面粗さに形成されている場合、図３に示すように、反射率の入射角依存性が小さく、比較的大きな入射角の光に対しても高い反射抑制効果が得られる。
【００２５】
図５はθと反射率との相関を表すグラフである。尚、図５中に示すθは表面１０の粗さ形状の接平面（言い換えれば、表面１０の微小凹凸部１１を含めた形状から高周波成分として微小凹凸部１１をカットオフした形状における接平面）１３の法線ベクトルＮ2と表面１０の基準面１２の法線ベクトルＮ1とのなす角の大きさ（図７参照）である。接平面１３と表面１０との接点は、表面１０と基準面１２との交点ＣＬ（３次元座標上では交点ＣＬが環状の線になる）に定められる。なお、基準面１２は、ＪＩＳ  Ｂ０６０１：２００１に規定された「平均線（ろ波うねり曲線（カットオフ波長λc：０．５ｍｍ））」を意味する。
【００２６】
図５に示すように、θが０度（すなわち、滑面）である場合は、微小凹凸部１１が形成されていた場合であっても、例えば５０度を超えるような大きな入射角、さらには７０度を超えるような大きな入射角の場合は、入射角の増大と共に反射率が増大する傾向にある。それに対して、θが０度から大きくなるにつれて反射率の入射角依存性が低減され、大きな入射角の光に対しても高い反射抑制効果が得られるようになる。
【００２７】
具体的に、θが５度以下である部分が占める単位面積（例えば、１ｍｍ四方）当たりの割合が８０％未満であることが好ましい。言い換えれば、θが５度以上である部分が占める単位面積当たりの割合が２０％以上であることが好ましい。この場合、入射角が８９度の光の反射率を滑面に微小凹凸部１１を形成する場合と比較して約３割以上低減することができる。また、θが１０度以下である部分が占める単位面積当たりの割合が９０％未満であることが好ましい。言い換えれば、θが１０度以上である部分が占める単位面積当たりの割合が１０％以上であることが好ましい。この場合も、入射角が８９度の光の反射率を滑面に微小凹凸部１１を形成する場合と比較して約３割以上低減することができる。
【００２８】
より好ましくは、θが５度以下である部分が占める単位面積当たりの割合が５０％未満であることが好ましい。言い換えれば、θが５度以上である部分が占める単位面積当たりの割合が５０％以上であることが好ましい。また、θが１０度以下である部分が占める単位面積当たりの割合が８０％未満であることが好ましい。言い換えれば、θが１０度以上である部分が占める単位面積当たりの割合が２０％以上であることが好ましい。この場合、入射角が８９度の光の反射率を滑面に微小凹凸部１１を形成する場合と比較して約５割以上低減することができる。
【００２９】
さらに好ましくは、θが５度以下である部分が占める単位面積当たりの割合が３０％未満であることが好ましい。言い換えれば、θが５度以上である部分が占める単位面積当たりの割合が７０％以上であることが好ましい。また、θが１０度以下である部分が占める単位面積当たりの割合が５０％未満であることが好ましい。言い換えれば、θが１０度以上である部分が占める単位面積当たりの割合が５０％以上であることが好ましい。この場合、入射角が８９度の光の反射率を滑面に微小凹凸部１１を形成する場合と比較して約７割以上低減することができる。
【００３０】
次に、θの平均値（θave）の好ましい範囲について説明する。
【００３１】
図６はθaveと反射率との相関を表すグラフである。
【００３２】
図６に示すように、θaveが大きくなるにつれて入射角依存性が低下し、入射角が比較的大きな光に対しても高い反射抑制効果が得られるようになる。具体的に、θaveが５度以上であることが好ましい。この場合、入射角が８９度の光の反射率を滑面に微小凹凸部１１を形成する場合と比較して約３割以上低減することができる。より好ましくは、θaveが１０度以上である。この場合、入射角が８９度の光の反射率を滑面に微小凹凸部１１を形成する場合と比較して約５割以上低減することができる。さらに好ましくは、θaveが１５度以上である。この場合、入射角が８９度の光の反射率を滑面に微小凹凸部１１を形成する場合と比較して約６割以上低減することができる。
【００３３】
また、θの分布のピーク（最も頻度が高いθの値）が０度よりも大きいことが好ましく、２度以上、さらには５度以上であることが好ましい。
【００３４】
また、ここでは、拡散板１の表面１０に微小凹凸部１１が直接形成されている例について説明したが、微小凹凸部１１を形成したシールを貼着又は粘着させることにより表面１０を形成してもよい。言い換えれば、拡散板１は一体でなくてもよく、複数の構成部材により構成されているものであってもよい。
【００３５】
また、ここでは、微小凹凸部１１が表面１０の全面にわたって形成されている例について説明したが、微小凹凸部１１を表面１０の全面にわたって必ずしも設ける必要はなく、必要に応じた箇所のみに微小凹凸部１１を形成してもよい。この場合に、微小凹凸部１１を設けた箇所のみならず、表面１０のその他の箇所も微小凹凸部１１を設けた箇所と同等の表面粗さの粗面としても構わず、また、それ以下の表面粗さの滑面としてもよい。さらに、微小凹凸部１１を設けていない箇所には反射率が比較的低い膜と比較的高い膜との多層膜からなるような他の反射防止構造を形成してもよい。また、微小凹凸部１１が形成されている領域内においても、必要に応じて微小凹凸部１１の高さや周期（ピッチ）を調節してもよい。
【００３６】
次に、反射防止構造体の製造方法について説明する。拡散板１などの反射防止構造体は、反射防止構造体となるべき基板の表面を粗化することによって粗面を形成し、その粗面に微小凹凸部を形成することによって製造することができる。また、始めに原型を作製し、次に原型から複製型を作製し、最後に複製型を用いて樹脂などの材料を成形することによって反射防止構造体を製造してもよい。量産向きなのは後者であるため、本明細書では後者の方法を中心に説明する。
【００３７】
<<原型の作製>>
１．基板の粗化
まず、原型の作製に使用する基板を準備する。基板の材料は特に限定されず、ガラス、金属、セラミック及び樹脂から選ばれるいずれかによって構成されているとよい。また、基板は透明であってもよいし、不透明であってもよい。後述するように、本実施形態においては、面電子源を用いた電子ビームリソグラフィによって微小凹凸部を形成する。
【００３８】
基板の表面の粗化は、機械的及び／又は化学的な方法によって行うことができる。機械的な方法として、サンドブラスト又はサンドペーパーによって粗化する方法がある。サンドブラストに代えて、ショットブラスト又はウェットブラストを採用してもよい。これらの方法によって粗化を行えば、基板の表面は、非周期的な凹凸を有する粗面となる。
【００３９】
基板の表面の粗化は、形成される粗面の表面粗さが所定の波長よりも大きくなるように行われる。具体的には、図７を参照して説明したように、基板の粗面の接平面の法線ベクトルと基板の基準面の法線ベクトルとのなす角度の平均値が５度以上となるように行えばよい。あるいは、平均高さＲcが１００μｍ以下（好ましくは５０μｍ以下、さらに好ましくは３０μｍ以下）となるように行えばよい。ブラスト処理によって粗化を行う場合には、こうした要件を満足するように、投射物の硬さ、平均粒径、投射速度等の処理条件を決定すればよい。サンドペーパーを用いて粗化を行う場合には、サンドペーパーの適切な番手を選択すればよい。凹凸が不足すると、先に説明したように、反射防止効果が不十分となる。
【００４０】
また、バイトのような工具で基板の表面を微細加工（研削加工又は切削加工）することによって、基板の表面を直接的に粗化してもよい。この方法によれば、凹凸のピッチや高さを自由に設定できる。具体的には、基板の表面に対するバイトの刃の角度を制御することにより、図７に示す角度θを自由に設定できる。つまり、基板の表面を直接加工する方法は、上記角度θを厳密に設定したい場合や周期的な凹凸を有する粗面を形成したい場合に推奨される方法である。また、レーザを用いて基板の表面を粗化してもよい。使用するレーザの種類や出力を制御することによって、工具による機械加工と同様に、上記角度θの制御が可能である。
【００４１】
一方、化学的な方法としては、基板の表面に酸又はアルカリを接触させて、基板の表面を腐蝕させる方法を例示できる。例えば、基板が単結晶（例えば単結晶シリコン）のように異方性を示す材料によって構成されている場合には、異方性エッチングを利用することによって、基板の表面にマイクロメートルサイズの凹凸（例えばテクスチャ構造）を形成することができる。もちろん、機械的な方法と化学的な方法とを組み合わせてもよい。
【００４２】
２．面電子源を用いた電子ビームリソグラフィによる微小凹凸部の形成
次に、面電子源を用いた電子ビームリソグラフィによって基板の粗面に微小凹凸部を形成する。以下、本明細書では、面電子源を用いた電子ビームリソグラフィを、単に「電子ビームリソグラフィ」と記載することがある。基板として用いる材料は、電子ビームに対して感光性を有さない。したがって、本実施の形態では、電子ビームリソグラフィの工程として、基板の粗面にレジスト層を形成する工程と、レジスト層に面電子ビームを照射する露光工程と、感光領域を除去する現像工程と、パターニングされたレジスト層をマスクとして用いるエッチング工程とを行う。
【００４３】
図８は、微小凹凸部を形成する工程の一例を示す説明図である。なお、面電子源を用いた電子ビームリソグラフィとは、面電子ビームを利用して微細なパターンを形成する技術である。本発明の露光工程では、面電子源と、面電子源と露光対象との間に配置されて、所定の形状にパターン化された吸収材とを備えた公知の露光装置を用いることができる。例えば、特開平２００４−１０３９４２号公報に記載された露光装置などを使用できる。
【００４４】
まず、図８（ａ）に示すように、基板２７の粗面２７ｐ上に電子ビームに対して感光性を有するレジスト層２８を形成する。レジスト層２８は、スピンコーティング、スプレーコーティング、ディップコーティングなどの方法で液状の電子ビームレジストを塗布することによって形成できる。電子ビームレジストとしては、例えばアクリル系レジストを用いることができる。レジスト層２８の厚さは、例えば１００ｎｍ〜５００ｎｍである。予めフィルム化した電子ビームレジストを基板２７に積層及び圧着させてもよい。なお、粗化されていない基板にレジスト層を形成し、その後、型押しによってレジスト層とともに基板に凹凸を付与する方法も考えられる。
【００４５】
次に、図８（ｂ）に示すように、面電子源２３から吸収材２２を介して、基板２７に粗面２７ｐのある側から面電子ビーム２４を照射する（露光工程）。吸収材２２は、所定のパターンを有し且つ電子ビームを吸収する材料によって構成されている。すなわち、吸収材２２は、電子ビーム透過領域と電子ビーム吸収領域とを有するものであり、マスクとして機能する。吸収材２２が存在しない領域が電子ビーム透過領域である。吸収材２２は、例えばＴａ、Ｎｉ、Ａｕ、Ａｇ、Ｃｕ、Ｃｒ、Ｆｅ、Ｗ、Ｐｔなどの材料を用いて形成できる。露光工程の前に吸収材２２を形成する工程がさらに含まれていてもよい。その場合は、例えば、電子ビームを吸収する材料を用い、当該材料に点状電子ビーム描画によって所定のパターンを形成して、吸収材２２を作製する。本実施形態において、吸収材２２のパターン形状は、例えば、微小凹凸部の配列を反映した格子パターンやドットパターンである。ドットパターンの場合、ドットの形状は円に限られず、三角形や六角形であってもよい。吸収材２２の厚さは、電子ビームを完全に吸収できる厚さとしてもよく、部分的に厚さを変更してもよい。吸収材２２の厚さを部分的に変更することにより、吸収材２２における電子ビームの透過率を部分的に異ならせることができる。これにより、基板２７の粗面２７ｐに、パターン化された吸収材２２の厚さに対応した３次元パターンに露光することも可能となり、微小凹凸部を精度良く形成できる。
【００４６】
露光工程の終了後、基板２７を、キシレンなどを主成分とする現像液に浸漬する（現像工程）。電子ビームによって露光された部分は、分子鎖が切断されるため、現像液に溶解する。未露光部分は、溶解しない。現像工程を経て、図８（ｃ）に示すように、電子ビームレジストからなる微細構造２８が基板２７上に形成される。なお、電子ビームレジストはネガ型およびポジ型のいずれであってもよい。
【００４７】
次に、現像されたレジスト層（電子ビームレジストからなる微細構造２８）をマスクとして基板２７をエッチングする（エッチング工程）。基板２７のエッチングには、ウエットエッチングを採用してもよいし、ドライエッチングを採用してもよい。例えば、基板２７が石英ガラスによって構成されている場合、ＣＨＦ3とＯ2との混合ガスを用いてドライエッチングを行えばよい。エッチング工程を経て、図８（ｄ）に示すように、基板２７の粗面２７ｐに微小凹凸部２９が形成される。
【００４８】
基板２７のエッチングに供する時間は、電子ビームレジストからなる微細構造２８の消失に要する時間を目安に定めることができる。具体的には、微細構造２８の消失に要する時間よりも若干長めにエッチング時間を定めるとよい。このようにすれば、頂部の鈍りが少ない微小凹凸部２９を精度よく形成できる。エッチング工程を経て十分な高さの微小凹凸部２９が形成された後にもレジスト層２８（微細構造２８）が残存する場合には、レジスト層２８を除去するためのアッシング工程を行ってもよい。
【００４９】
なお、図９（ａ）に示すように、電子ビームレジストを塗布するよりも前に基板２７の粗面２７ｐに下地層３０を形成してもよい。下地層３０は、電子ビームに対して感光性を有さない材料を主成分として含む層でありうる。具体的には、下地層３０として、感光性を有さない材料、例えばＣｒ、Ｎｉ又はＦｅなどの金属をスパッタリング法、蒸着法、メッキ法などの方法で基板２７の粗面２７ｐに堆積させる。次に、図９（ｂ）に示すように、下地層３０の上に電子ビームレジストを塗布し、レジスト層２８を形成する。
【００５０】
次に、図８を参照して説明した手順で露光工程及び現像工程を行い、電子ビームレジストからなる微細構造２８を形成する（図９（ｃ））。次に、現像されたレジスト層である微細構造２８をマスクとして下地層３０を選択エッチングする。下地層３０の選択エッチングには、ウエットエッチングを採用することができる。このようにして、レジスト層２８及び下地層３０を含む複合構造３１が形成される。最後に、図８を参照して説明した手順で複合構造３１をマスクとして基板２７のドライエッチングを行い、微小凹凸部２９を形成する。このような方法によれば、図８を参照して説明した方法よりも微小凹凸部２９の高さを稼ぎやすい。なぜなら、基板２７とレジスト層２８との間に下地層３０（金属マスク）を挟むと、エッチング選択比を大きくとれるからである。微小凹凸部２９の高さを稼ぐには、レジスト層２８をある程度厚く形成する必要があるが、電子ビームレジストは長時間のエッチングでの劣化が著しいので、厚すぎるのも問題がある。こうした問題の解消に下地層３０は貢献する。
【００５１】
<<複製型の作製>>
次に、微小凹凸部を有する基板から複製型を作製する。図１０に示すのは、微小凹凸部を有する基板から電鋳によって複製型を作製する工程の説明図である。まず、図１０（ａ）（ｂ）に示すように、微小凹凸部２９を有する基板２７を無電解Ｎｉメッキ浴６３に浸漬し、微小凹凸部２９を被覆する無電解Ｎｉメッキ層６４を形成する。次に、図１０（ｃ）に示すように、基板２７を電解Ｎｉメッキ浴６５に浸漬して通電し、基板２７上に電解Ｎｉメッキ層６６を形成する。電解Ｎｉメッキ層６６の厚さは、例えば０．３〜４０．０ｍｍ程度確保するとよい。無電解Ｎｉメッキ浴６３としてはＮｉ／Ｂ溶液、電解Ｎｉメッキ浴６５としてはスルファミン酸ニッケル電解液などの公知のメッキ浴を用いることができる。基板２７が導電性を有する場合には、図１０（ｂ）に示す無電解メッキ工程を省略してもよい。
【００５２】
最後に、図１０（ｄ）に示すように、無電解Ｎｉメッキ層６４及び電解Ｎｉメッキ層６６を有する基板２７を塩基溶液６７に浸漬し、Ｎｉメッキ層６４，６６の部分から基板２７の部分を除去する。これにより、微小凹凸部６８が表面６６ｐ（粗面）に形成されたＮｉ複製型６６が得られる（図１０（ｅ））。基板２７の除去が難しい場合には、選択エッチングによって基板２７を溶解させてもよい。さらに、基板２７と複製型６６との線膨張係数や弾性係数などの特性の差を利用して両者を分離させてもよい。なお、Ｎｉメッキに代えて、ＣｕメッキやＳｎメッキなどの他の金属メッキを採用してもよいし、これらの２種以上を組み合わせてもよい。
【００５３】
さらに、上記方法で作製したＮｉ複製型６６を１次複製型として用い、２次複製型を作製することもできる。まず、図１１（ａ）（ｂ）に示すように、１次複製型としてのＮｉ複製型６６に離型膜６９を形成する。離型膜６９は、例えば、Ｎｉ複製型６６の表層部を酸化することによって形成された酸化ニッケル層である。次に、図１１（ｃ）に示すように、Ｎｉ複製型６６に電解Ｎｉメッキ浴６５に浸漬して通電し、離型膜６９を介してＮｉ複製型６６上に電解Ｎｉメッキ層８０を形成する。その後、図１１（ｄ）に示すように、電解Ｎｉメッキ層８０とＮｉ複製型６６とを離型膜６９の位置で機械的に離間させる。これにより、微小凹凸部８１を有する２次複製型としてのＮｉ複製型８０が得られる（図１１（ｅ））。
【００５４】
以上の操作を繰り返せば、同一の表面形状を有する複製型を何重にも作製できる。これらの複製型は、樹脂やガラスの成形型として用いることができるため、反射防止構造体の量産に好適である。
【００５５】
次に、図１２を参照して、微小凹凸部を有する基板からプレス成形によって複製型を作製する方法を説明する。この方法の趣旨は、微小凹凸部を有する基板を別途準備した材料に押し付け、当該基板の表面の形状をその材料に転写することにある。微小凹凸部を有する基板として、図８を参照して説明した基板２７を用いることができる。基板２７が石英ガラスのような硬質な材料によって構成されていると、加圧によって微小な凹凸が損傷を受けにくいので好適である。
【００５６】
図１２に示すように、まず、微小凹凸部２９を有する基板２７の粗面２７ｐに保護膜９１を形成する。保護層９１は、例えばＩｒ−Ｒｈ合金を主成分として含む層であり、スパッタリング法などの方法によって１０〜１５０ｎｍ程度の厚さに形成することができる。一方で、凹部９３ｇを有する下型９３を準備する。下型９３は、耐熱性に優れた材料、例えばＷＣなどの超硬合金によって構成されているとよい。下型９３の凹部９３ｇの内面に保護層９７を形成した後、基板２７の形状を転写するべきガラス材料９４を凹部９３ｇに収容する。保護層９７は、例えばＩｒ−Ｒｈ合金によって構成することができる。ガラス材料９４として、基板２７の構成材料よりもガラス転移点が低いガラス、例えばクラウン系ホウケイ酸ガラス（ガラス転移点Ｔｇ：５０１℃、屈伏点Ａｔ：５４９℃）を用いるとよい。ガラス材料９４の表面には、離型を容易化するための離型膜９５を形成する。
【００５７】
離型膜９５は、Ｐｔ、Ｐｄ、Ｉｒ、Ｒｈ、Ｏｓ、Ｒｕ、Ｒｅ、Ｗ及びＴａからなる群より選ばれる１つの金属もしくはこれらの金属を含有する合金、カーボン（ダイアモンドライクカーボンＤＬＣを含む）、窒化ホウ素などで構成されているとよい。離型膜９５の厚さは１０〜１５０ｎｍ程度である。このような範囲の厚さとすることにより、微細構造が陥没しにくくなる。また、離型膜９５を設けることによって、ガラス材料９４が基板２７に直接接触し、融着することを防止できる。
【００５８】
次に、図１２（ｂ）に示すように、基板２７及び下型９３を窒素ガスなどの不活性ガスで雰囲気が置換された加熱炉９６に収容する。そして、ガラス材料９４のガラス転移点Ｔｇを超える温度、好ましくは屈伏点Ａｔを少し超えるぐらいの温度（例えば５９０℃前後）まで加熱炉９３内を昇温する。その後、基板２７とガラス材料９４との間に加圧力を作用させる（図１２（ｃ））。両者の間に加圧力を作用させた状態を所定時間（例えば数分間）維持した後、積極的な冷却を行わず、上型としての基板２７をガラス材料９４から離す。その後、ガラス材料９４を徐冷することにより、表面（粗面）に微小凹凸部９８が形成されたガラス製２次複製型９４が得られる。
【００５９】
<<拡散板の成形>>
拡散板１のような成形品は、図１０を参照して説明した複製型６６を用いた射出成形法によって製造することができる。図１３（ａ）に示すように、まず、作製した複製型６６をインサート型として、上金型１０１と下金型１０２との間に組み込む。樹脂を充填するキャビティＳＨを形成する部分にシランカップリング剤を塗布して離型層１０３を形成し、型締めする。次に、図１３（ｂ）（ｃ）に示すように、金型１０１，１０２を加熱し、溶融樹脂をキャビティＳＨに射出する。図１３（ｄ）に示すように、金型１０１，１０２の温度を下げて樹脂を固化させ、型開きする。これにより、反射防止構造体としての樹脂成型品１０５Ａ（拡散板１）が得られる。射出する樹脂の種類に特に制限はなく、アクリル樹脂、フッ素樹脂、オレフィン系樹脂、ポリカーボネート樹脂など射出成形が可能な種々の樹脂を用いることができる。
【００６０】
次に、反射防止構造体の他の製造方法について説明する。拡散板１などの反射防止構造体は、以下に説明する方法によっても製造することができる。図１４（ａ）（ｂ）に示すように、まず、電子ビームリソグラフィによって、所定の波長以下の平均ピッチを有する複数の微小凹凸部１２２を有する原型１２０を作製する。つまり、平滑な面に微小凹凸部１２２を形成する。次に、図１４（ｃ）に示すように、プレス成形によって、原型１２０の表面形状をシート部材１２４に転写する。なお、原型１２０に代えて、電子ビーム感光材料からなるシート部材に微小凹凸部を直接形成してもよい。
【００６１】
一方、所定の波長よりも大きい表面粗さの粗面を有する基板１２８（図１４（ｅ）参照）を別途準備する。この基板１２８は、レンズ鏡筒など最終製品を構成する部品でありうる。そして、原型１２０を用いて成形したシート部材１２４（又は電子ビームリソグラフィによって微小凹凸部を直接作り込んだシート部材）を基板１２８の粗面１２８ｐに貼り合わせる。貼り合わせは、接着剤を用いて行うことができる。粗面１２８ｐにシート部材１２４が追従できるように、シート部材１２４の厚さが調節されているとよい。以上のようにして、微小凹凸部１２６を有する基板１２８（例えば光学部品）が得られる。
【００６２】
次に、本発明の方法によって製造できる反射防止構造体の他のいくつかの例について説明する。本発明の方法によって製造される反射防止構造体は、拡散板１のように光透過性を有するものに限定されず、例えば、光吸収性を有するものであってもよい。
【００６３】
図１５は反射防止構造体を適用した撮像装置の構成を表す概略図である。
【００６４】
撮像装置２０１は、装置本体２０３と、光学ユニットとしてのレンズ鏡筒ユニット２０２とを備えている。ここでは、レンズ鏡筒ユニット２０２が装置本体２０３に取り付けられている例を説明するが、レンズ鏡筒ユニット２０２は、例えば、装置本体２０３に着脱可能に構成されていてもよい。
【００６５】
レンズ鏡筒ユニット２０２は、筒状（具体的には円筒状）のレンズ鏡筒２０５と、レンズ鏡筒２０５の内部に収納された光学系２０４とを備えている。一方、装置本体２０３には、光学系２０４の光軸ＡＸ上に位置するように配置された撮像素子２０６を備えている。光学系２０４は、この撮像素子２０６の撮像面上に光学像を結像するためのものであり、光学系２０４により撮像面上に結像された光学像は撮像素子２０６によって電気信号に変換され、例えば、装置本体２０３内に設けられたメモリ（外付けメモリであってもよい）に記憶されたり、装置本体２０３に接続されたケーブルを介して他の装置へと出力されるようになっている。尚、撮像素子２０６は、例えば、ＣＣＤ（ｃｈａｒｇｅ  ｃｏｕｐｌｅｄ  ｄｅｖｉｃｅ）、ＣＭＯＳ（ｃｏｍｐｌｅｍｅｎｔａｒｙ  ｍｅｔａｌ−ｏｘｉｄｅ  ｓｅｍｉｃｏｎｄｕｃｔｏｒ）等により構成することができる。
【００６６】
光学系２０４は撮像素子２０６の撮像面上に好適に光学像を結像させることができるものであれば特に限定されることはなく、例えば図１５に示すように、第１レンズ（群）Ｌ１、第２レンズ（群）Ｌ２、及び第３レンズ（群）Ｌ３の３つのレンズ（群）により構成されていてもよい。また、それら３つのレンズ（群）Ｌ１〜Ｌ３のうちの少なくともいずれかが光軸ＡＸ方向に変位自在であり、フォーカシング及び／又は変倍が可能な構成であってもよい。
【００６７】
図１６はレンズ鏡筒２０５の正面図である。
【００６８】
図１７はレンズ鏡筒２０５の一部を拡大した断面図である。レンズ鏡筒２０５の内周面には、微小凹凸部を有する反射防止構造体が設けられている。レンズ鏡筒２０５に設けられた反射防止構造体は、例えば図１４で説明した射出成形法によって製造できるものであり、レンズ鏡筒２０５を構成する部材そのものであってもよいし、レンズ鏡筒２０５の内周面に貼り付けられた粘着シートであってもよい。
【００６９】
レンズ鏡筒２０５は像側から光学系２０４に入射する光（一般的には、可視光）を吸収するように構成されている。このため、像側からレンズ鏡筒ユニット２０２に入射する光学系２０４の包括画角以上の光束や光学系２０４を構成するレンズ等の表面における反射に起因する迷光はレンズ鏡筒２０５によって吸収される。従って、撮像装置２０１は、ゴーストやフレア等の発生が抑制され、高い光学性能を有する。
【００７０】
具体的には、光吸収性の材料（例えば、染料や顔料）をレンズ鏡筒２０５に分散混入させる構成としてもよい。又は、レンズ鏡筒２０５を実質的に光吸収性の材料により形成してもよい。可視光を吸収する光吸収性の材料としては、シアン、マゼンタ、イエロー等の複数の色素を混合することによって得られる黒色染料（例えば、有本化学工業株式会社製Ｐｌａｓｔ  Ｂｌａｃｋ  ８９５０や８９７０）や、カーボンブラックなどが挙げられる。また、それら顔料や染料を分散混入させる母体は、例えば、ガラス、アクリル樹脂やポリカーボネート樹脂等の樹脂（好ましくは、ガラス転移温度が９０℃以上１７０℃以下の樹脂）やガラス繊維含有樹脂などであってもよい。さらには、レンズ鏡筒２０５にゴミや塵等が付着するのを抑制する観点から、レンズ鏡筒２０５は帯電防止材料を含有するものであることが好ましい。また、レンズ鏡筒２０５は、耐光性（特に紫外光に対する耐光性）が高いものであることが好ましい。
【００７１】
レンズ鏡筒２０５は像側からレンズ鏡筒ユニット２０２に入射する光（厳密にはそのうち反射を抑制すべき波長の光）を吸収するものであり、且つ、その光の反射を抑制するための微小凹凸部１１（図２参照）が内周面２１０に複数形成されているために、レンズ鏡筒２０５の内周面２１０における光の反射は大幅に低減される。
【００７２】
通常、光を透過させるレンズ等の光学素子においては、例えば５０度を超えるような大きな入射光の反射は考慮する必要性は小さい。しかしながら、レンズ鏡筒ユニット２０５の場合は、小さい入射角の光のみが入射するとは限らないため、入射角の比較的大きな入射光の反射を抑制する構成とすることが好ましい。
【００７３】
図１８に示すのは、周期的な凹凸を有する表面（粗面）に微細凹凸部が形成された拡散板（反射防止構造体）の断面図である。拡散板５０の表面（粗面）には、錐状（例えば四角錐状）の構造単位７０，７０が周期的に配列されることによって基礎構造部７が形成され、この基礎構造部７の表面（構造単位７０の斜面７１，７３）に多数の微小凹凸部１１が密集して形成されている。先に説明したように、基礎構造部７はバイトを用いて基板の表面を研削加工することによって形成することができ、微小凹凸部１１は電子ビームリソグラフィによって形成することができる。
【００７４】
図１８に示す拡散板５０において、各構造単位７０の斜面７１，７３と基準面５１とのなす角度α（傾斜角α）は、図７で説明した角度θに対応する。具体的に、傾斜角αは５°以上であることが好ましい。傾斜角αを５°以上とすることによって、入射光の入射角が小さくなる。さらに、傾斜角αは４５°であることが好ましい。傾斜角αを４５°にすることによって、基準面５１に対して０°〜９０°の入射角で入射した入射光は、斜面７１，７３に対して−４５°〜４５°の入射角で入射することになり、基準面５１に対してどんな入射角で入射してくる入射光に対しても、斜面７１，７３に対する入射角の絶対値の最大値を４５°以下にできる。
【００７５】
また、レンズ鏡筒２０５は、図１９に示す方法によって製造することができる。図１９（ａ）に示すように、まず、レンズ鏡筒２０５の成形用金型を作製するための基板１３０を準備する。基板１３０の表面１３０ｒは、製造するべきレンズ鏡筒２０５の内径に対応した直径（具体的には等しい直径）の円筒面の一部（例えば９０°の角度範囲）によって構成されている。図１９（ｂ）に示すように、基板１３０の表面１３０ｒを粗化することによって粗面１３０ｐを形成し、さらに、微小凹凸部１３２を形成する。基板１３０の表面１３０ｒを粗化する工程及び微小凹凸部１３２を形成する工程は、先に述べた通りである。
【００７６】
次に、図１９（ｃ）に示すように、微小凹凸部１３２を有する基板１３０を上金型１３４と下金型１３０との間に収容させ、型締め後、キャビティＣＶに樹脂を射出する。つまり、基板１３０はインサート型として用いられる。基板１３０の複製型をインサート型として用いてもよい。
【００７７】
図１９（ｄ）に示すように、樹脂成形によって得られた部品１４０は、レンズ鏡筒２０５の一部である。同様の方法で作製した複数の部品を組み合わせることによって、円筒状のレンズ鏡筒２０５が完成する（図１９（ｅ））。このような方法によれば、レンズ鏡筒２０５の内周面のほぼ全域に微小凹凸部を形成できるので、ゴーストやフレアの低減に極めて有効である。
【産業上の利用可能性】
【００７８】
本発明に係る反射防止構造体は、反射光等の不要光の発生が十分に抑制されたものであるため、撮像装置、照明装置、光走査装置、光ピックアップ装置、ディスプレイ等の種々の光学機器に有用である。
【図面の簡単な説明】
【００７９】
【図１】反射防止構造体の一例たる拡散板の斜視図
【図２】拡散板の部分断面図
【図３】入射角と反射率の相関を表すグラフ
【図４】入射角４５度で入射する光の反射光強度を表すグラフ
【図５】θと反射率との相関を表すグラフ
【図６】θaveと反射率との相関を表すグラフ
【図７】表面の図２に示す部分の粗さ形状を表す断面図
【図８】基板が感光性を有さない場合における、微小凹凸部を形成する工程の説明図
【図９】基板が感光性を有さない場合における、微小凹凸部を形成する他の工程の説明図
【図１０】微小凹凸部を有する基板から電鋳によって複製型を作製する工程の説明図
【図１１】１次複製型から２次複製型を作製する工程の説明図
【図１２】微小凹凸部を有する基板からプレス成形によって複製型を作製する工程の説明図
【図１３】複製型を用いて樹脂を成形する工程の説明図
【図１４】反射防止構造体の他の製造方法の工程説明図
【図１５】反射防止構造体を適用した撮像装置の構成を表す概略図
【図１６】レンズ鏡筒の正面図
【図１７】レンズ鏡筒の一部を拡大した断面図
【図１８】周期的な凹凸を有する表面に微細凹凸部が形成された反射防止構造体の断面図
【図１９】レンズ鏡筒の製造方法の工程説明図
【符号の説明】
【００８０】
１，５０  拡散板（反射防止構造体）
１０，２７ｐ，６６ｐ  表面（粗面）
１１，２９，６８，８１，９８  微小凹凸部
１２，５１  基準面
１３  接平面
２２  吸収材
２３  面電子源
２４  面電子ビーム
２７  基板（又は反射防止構造体）
２８  レジスト層
３０  下地層
６６，８０，９４  複製型（反射防止構造体）
１０５Ａ  樹脂成形品（反射防止構造体）
【図１】
2009128541.tif 000003
【図２】
2009128541.tif 000004
【図３】
2009128541.tif 000005
【図４】
2009128541.tif 000006
【図５】
2009128541.tif 000007
【図６】
2009128541.tif 000008
【図７】
2009128541.tif 000009
【図８】
2009128541.tif 000010
【図９】
2009128541.tif 000011
【図１０】
2009128541.tif 000012
【図１１】
2009128541.tif 000013
【図１２】
2009128541.tif 000014
【図１３】
2009128541.tif 000015
【図１４】
2009128541.tif 000016
【図１５】
2009128541.tif 000017
【図１６】
2009128541.tif 000018
【図１７】
2009128541.tif 000019
【図１８】
2009128541.tif 000020
【図１９】
2009128541.tif 000021